Brevet FR2686250A1 — publié le 19930723

Compositions injectables contenant en suspension des microcapsules base de collagène, leur utilisation biomédicale et des compositions pharmaceutiques. DOMAINE DE L'INVENTION La présente invention a essentiellement pour objet des compositions injectables contenant en suspension des microcapsules à base de collagène, leur utilisation biomédicale et des compositions pharmaceutiques. La présente invention a plus précisément pour objet la réalisation d'un support injectable permettant d'obtenir des comblements de pertes de substance ou d'introduire commodément des substances actives dans l'organisme d'un être vivant, en particulier d'un être humain. ETAT DE LA TECHNIQUE Un grand nombre d'investigations ont été menées pour mettre au point des matériaux de comblement. En ce qui concerne le comblement des tissus mous, on peut citer : - les injections de silicones, de gélatine, de collagène autologue et hétérologue - l'implantation de fils (catgut, Gore-Tex, or, collagène) Il se dessine clairement aujourd'hui que le matériau le plus performant en terme de biocompatibilité et de stabilité in vivo est le collagène (injectable et fils) hétérologue (origine bovine). Les applications les plus courantes des matériaux de combLement des tissus mous concernent essentiellement le traitement des dépressions cutanées et pertes de substance faciales dûes à l'âge (rides), ou à d'autres causes (maladies, traumatismes, interventions chirurgicales...) et qui se traduisent par des cicatrices, atrophies, irrégularités etc... Dans certains de ces cas, l'utilisation de fils de collagène réticulé telle que décrite dans Le document nO 91 04518 déposé par BIOETICA est tout particulièrement indiquée compte tenu des grandes qualités de biocompatibité, de stabilité in vivo et du pouvoir de comblement élevé de ce biomatériau. Cependant, l'utilisation de ces fils, si elle convient parfaitement au comblement des rides profondes, s'avère moins adaptée à d'autres situations (par exempLe, rides superficielles, défauts cutanés ne se présentant pas sous la forme d'un sillon). Dans ces cas, il est nécessaire de recourir à une forme injectable. De plus, en dehors de la chirurgie esthétique, il existe des domaines médicaux (otorhinolaryngologie, urologie, orthopédie...) pour lesquels la nature des comblements à réaLiser et/ou l'accessi- bilité des sites d'implantation nécessite impérativement l'emploi d'une forme injectable. - Les inventions existantes les plus récentes sont décrites dans les documents EP 83868 Al et EP 89145 A2 déposés par la société COLLAGEN CORPORATION EP 132979 A2 déposé par la société KOKEN CO. LTD et US-A-3 949 073. - Les collagènes injectables existants sont des solutions collagéniques. Dans la plupart des cas, il convient que L'implant puisse être injecté au moyen d'aiguilles fines (0,3 à 0,5 mm de diamètre en général). Pour répondre à cet impératif, les solutions doivent être relativement fluides donc peu concentrées (2 à 6,5 %). Cette limitation pose le problème de la biodégradabilité et de la tenue dans le temps de tels implants, les quantités de matières actives administrées étant relativement faibles. - Pour des raisons de solubilité et de biocompatibilité, le collagène utilisé est un atélocollagène, c'est-à-dire un collagène duquel ont été éliminées les régions terminales de structure non hélicoidale dénommées télopeptides. Ces télopeptides sont en effet le siège de liaisonsintra- et intermoléculaires de type liaisons croisées qui rendent Le collagène insoluble. De plus, les télo- peptides sont porteurs des principaux déterminants antigéniques du collagène. Dans les produits existants, l'atélocollagène est obtenu par traitement protéasique à la pepsine qui attaque préférentiellement Les télopeptides sans détruire la structure hélicoidale. La pepsine présente cependant l'inconvénient de se fixer très fortement à son substrat et donc d'être difficilement éliminable.Or il s'agit d'une molécule fortement antigénique dont la présence, même en faible quantité, risque d'altérer la biocompatibilité du produit ainsi obtenu. - Pour assurer sa fonction de comblement, il convient que L'implant conserve, après l'injection, un certain volume et qu'il ne diffuse pas de façon importante dans les tissus environnants. Il constitue ainsi une sorte de matrice qui, maintenue pendant un temps suffisant, est colonisée par les tissus de l'hôte et permet une restauration de la zone traitée. Dans les produits existants, cette caractéristique est satisfaite par l'utilisation de solutions d'atélocollagène qui précipitent à la température du corps, conduisant donc à la formation de fibres qui subsistent au site d'injection alors que l'excipient est progressivement résorbé (voir US-A-3 949 073). IL résulte de ceci qu'avant l'injection Le produit doit être impérativement conservé à basse température (inférieure à 100C) de façon à ce qu'il conserve sa fluidité, propriété nécessaire à son administration par injection. En conséquence, les collagènes injectables basés sur ce principe nécessitent des précautions particulières de conservation qui en compliquent l'utili- station. - La limitation majeure des collagènes injectables antérieurs réside dans leur résorbabilité "in vivo". En effet, la dégradation du collagène est un processus biologique normal faisant partie du métabolisme des tissus conjonctifs. Ce processus fait intervenir un certain nombre d'enzymes, en particulier les collagénases qui sont responsables de L'attaque initiale du collagène. La biodégradabilité du collagène pose un problème particulièrement important. En effet, le comblement des dépressions et pertes de substance doit être un traitement définitif ou en tout cas raisonnablement durable ce qui s'accompagne mal d'une résorption rapide de L'implant. Il existe différents traitements physiques et chimiques susceptibles de diminuer la résorbabilité en augmentant le nombre de Liai sons de réticulation entre les molécules de collagène. Le glutaraldéhyde est L'agent réticulant le plus largement employé (comme décrit dans EP-A-O 089 145). Il est particulièrement efficace mais présente l'incon- vénient majeur de se polymériser en solution. Ainsi, les matériaux réticulés par cet agent Libèrent au cours du temps des monomères de glutaraldéhyde, cytotoxiques au-delà de 10-25 ppm. Les collagènes injectables fabriqués selon ce principe (brevet EP 89 145 A2) sont donc en général moins dégradables que les implants non réticulés (stabilité moyenne de 1 à 2 ans au Lieu de 6 mois à 1 an, en ce qui concerne les comblements de rides). En contrepartie, ils peuvent provoquer des réactions adverses plus fréquentes ce qui suscite une certaine méfiance et une utilisation moindre. RESUME DE L'INVENTION La présente invention a pour but principal de fournir une solution permettant de réaliser un matériau injectable pouvant être aisément injecté même à L'aide d'aiguille fine dont le diamètre est de L'ordre de 0,3 à 0,5 mm, avec une teneur élevée en collagène, en particulier d'au moins 7 % en poids/volume et de préférence aussi élevé qu'environ 10 %. La présente invention a encore pour but de résoudre le nouveau problème technique énoncé ci-dessus en fournissant une solution qui permette de fournir un système de vectorisation de substances actives en permettant l'optimisation thérapeutique des molécules actives, par exemple par libération dans l'organisme de façon contrôlée, ciblage des tissus ou organes visés, et protection de l'actif. La présente invention a encore pour but de résoudre le nouveau problème technique énoncé ci-dessus, en fournissant une solution de meilLeure biocompatibilité dont les produits de dégradation ne donnent pas naissance à des résidus pouvant provoquer des réactions indésirables. La présente invention a encore pour but de résoudre les nouveaux problèmes techniques énoncés ci-dessus à L'aide d'une solution qui permette de moduler les vitesses de dégradation du matériau injecté dans un être vivant, en particulier un être humain de manière à pouvoir régler la durée de vie d'un implant et également la cinétique de libération d'un actif véhiculé. L'invention a aussi pour but de fournir des matériaux de comblement dont la stabilité in vivo peut être au moins égale à celle des matériaux collagéniques traités au glutaraldéhyde. Tous ces problèmes techniques sont résolus simultanément, de manière satisfaisante, sûre, fiable et reproductible, utilisable à L'écheLLe industrielle et médicale, tout en étant également peu coûteuse. Ainsi, selon un premier aspect, la présente invention fournit une composition à base de collagène, aisément injectable, caractérisée en ce qu'elle comprend des microcapsules d'atélocollagène ou d'un mélange d'atélocollagène et d'un polysaccharide, en particulier un glycosaminoglycanne, en suspension dans une solution support biocompatible visqueuse. De préférence, l'ensemble des microcapsules et de la solution support visqueuse a une viscosité permettant l'injection de Ladite composition, en particulier sous La forme d'un fil continu à la sortie d'une aiguille. Selon une variante de réalisation particulière, la solution support comprend au moins une substance protéique, par exemple de l'atélocollagène et/ou une substance polysaccharidique. Lorsque la solution support comprend une substance protéique, celle-ci est avantageusement de l'atélocollagène, qui peut être obtenu par voie enzymatique ou par voie chimique, de préférence obtenu par traitement chimique notamment à la soude, le traitement chimique étant particulièrement avantageux puisqu'il permet d'éviter toute présence résiduelle d'enzyme comme c'est le cas dans Le cadre de l'utilisation d'un traitement enzymatique, habituellement la pepsine, ce qui augmente la biocompatibilité du matériau. Dans les cas d'obtention d'atélocollagène par traitement enzymatique notamment à la pepsine, ou traitement chimique, notamment à la soude, il est possible de moduler le degré de déréticulation du collagène et donc la viscosité du matériau support. Selon une autre variante de réalisation particulière, la substance polysaccharidique est utilisée, éventuellement en mélange avec la substance protéique dans le matériau support, et choisie parmi Le groupe consistant d'un glycosaminoglycanne, d'un alginate, d'un dextran, d'une cellulose ou d'un dérivé de cellulose, d'une gomme xanthane, d'une gomme arabique, ainsi que leur(s) mélange(s). Ainsi, selon une variante de réalisation avantageuse, l'atélocollagène des microcapsules est déréticulé avec un taux de déréticulation adapté à l'application souhaitée. Comme polysaccharide qui peut être utilisé en méLange avec l'atélocollagène pour la préparation des microcapsules précitées, on peut utiliser en particulier un glycosaminoglycanne choisi parmi le groupe consistant des glycosaminoglycannes de structure choisis parmi le chondroitine-4-sulfate, le chondroitine6-sulfate, le dermatane-sulfate, l'héparane-sulfate, le kératanesulfate, ainsi que l'héparine et ses dérivés, en particulier les hérapines de bas poids moléculaire ayant un poids moléculaire compris entre environ 2 000 et environ 10 000 ; et un polyholoside, et en particulier Le dextran. Le procédé de préparation des microcapsules est basé sur celui décrit dans un brevet antérieur du déposant FR-A-2 642 329 qui est incorporé ici par référence. Il est avantageux que la proportion de polysaccharide relativement à l'atélocollagène soit comprise entre 10 et 70 %, mieux entre 15 et 50 % en poids. Dans le cadre de la préparation des microcapsules, on réalise une réticulation de l'atélocollagène et éventuellement des polysaccharides par réticulation interfaciale en réalisant une émulsion de la solution d'atélocollagène et de polysaccharides comme phase dispersée dans un liquide hydrophobe formant la phase continue, dans lequel l'atélocollagène et/ou les polysaccharides sont essentiellement insolubles. Pour la réticulation, on ajoute à l'émulsion de la solution d'atélocollagène et éventuellement des polysaccharides, un agent réticulant comportant des groupes réactifs capables de réagir avec les groupes acylables de l'atélocollagène et des polysaccharides de manière à réaliser une réaction de réticulation interfa ciale. Comme agent réticulant préféré, on utilise un dichlorure d'acide ou un anhydride d'acide ou un acide carboxylique di- ou poly-basique. Comme agents réticulants préférés, on utilise le chlorure de téréphtaloyle, te chlorure d'acide phtalique, le chlo Luire d'acide sébacique, le chlorure d'acide succinique, le chlorure d'un acide tricarboxylique comme L'acide citrique ou un anhydride d'acide comme L'anhydride succinique. Comme liquide hydrophobe, dans lequel l'atélocollagène et/ou les polysaccharides sont insolubles, on utilise de préférence des esters d'acide gras, de-préférence choisis parmi ceux habituellement administrables par voie parentérale tels que triglycérides, oléate d'éthyle ; ou dépourvus de propriétés toxiques, tels que le myristate d'isopropyle, le cocoate d'éthyle 2-hexyle. La concentration en polysaccharides dans la solution de polysaccharides est avantageusement comprise entre 0,5 et 4 %, encore mieux entre 0,5 et 2 %, et encore de préférence est voisine de 1 %. La solution d'atélocollagène pour la préparation des microcapsules est une solution aqueuse d'atélocollagène ayant une concentration comprise entre 0,5 et 2 % en poids. Pour la préparation des microcaspules, l'atélocollagène peut avoir été obtenu par digestion enzymatique de collagène, notamment à la pepsine, ou encore par traitement chimique à la soude. Pour le procédé de préparation proprement dit des microcapsules, on se reportera au document FR-A-2 642 329 qui est incorporé ici par référence, et en particulier aux exemples 1 à 6. Selon un mode de réalisation avantageux, la dimension des microcapsules est inférieure ou égale à environ 500 um. Dans certains cas, La dimension des microcapsules est inférieure à 250 um et peut être même comprise entre 20 et 50 ijm, en particulier dans le cas où L'on désire injecter la composition par une aiguille fine ayant un diamètre comprise entre 0,3 et 0,5 mm. Selon une variante particulière, la proportion relative des microcapsules par rapport àla solution support biocompatible visqueuse est comprise entre 0,5-15/99,5-85 en poids/volume. Selon un mode de réalisation particulièrement avantageux, les microcapsules contiennent au moins une substance active, soit encapsulée à l'intérieur, soit dans la masse des parois des microcapsules, soit greffée en surface interne et/ou externe. Cette substance active peut être biologiquement active, cosmétiquement ou pharmaceutiquement active. Par substance biologiquement active, on entend une substance qui a un effet biologique sur l'organisme qui n'est pas nécessairement cosmétique ou thérapeutique. Une substance active actuellement préférée est l'hydroxyapatite, en particulier sous forme de particules, par exemple de taille égale à environ 50 un. Selon un deuxième aspect, la présente invention fournit également une utilisation de La composition précitée comme agent vecteur de substance biologiquement, cosmétiquement ou pharmaceutiquement active. La présente invention couvre aussi une composition pharmaceutique, caractérisée en ce qu'elle comprend une composition à base de collagène aisément injectable telle que précédemment définie. L'invention couvre enfin un implant, caractérisé en ce qu'iL a été préparé à partir d'une composition injectable précédemment définie. D'autre part, L'invention couvre également des réalisations particulières de compositions. Comme réalisations particulières, on préfère une réalisation selon laquelle les microcapsules sont à base d'atélocolîagène éventuellement mélangé avec un glycosaminoglycanne comme le chondroitine-4-sulfate, ces microcapsules contenant des granules d'hydroxyapatite en suspension dans une solution support biocompatible visqueuse d'un gel d'atélocollagène éventuellement mélangé avec un glycosaminoglycanne, en particulier Le chondrotine-4-sulfate. Lorsque les granules d'hydroxyapatite ont une dimension d'environ 50 ijm, les microcapsules ont une dimension de L'ordre de 200 ,um. Selon un mode de réalisation particulièrement avantageux, la solution support biocompatible visqueuse est adaptée aux condi tions physiologiques de pH et de pression osmotique, et en ayant de préférence un pH compris entre 6,8 et 7,5 et une pression osmotique comprise entre 260 et 320 mOsm/l H20. On peut obtenir un tel pH et une telle osmolarité de la solution support en ajustant avec un tampon phosphate comprenant par exemple un mélange de phosphates, de sodium et/ou de potassium mono- et disodiques, ou d'un mélange tampon phosphate et chlorure de sodium pour compléter la solution support de suspension des microcapsules. Grâce à la nature des constituants des microcapsules, atélocoîlagène éventuellement mélangé à des polysaccharides, les microcapsules sont souples, déformables, de sorte qu'en suspension dans la solution support biocompatible visqueuse selon L'invention, la composition possède dans son ensemble des propriétés d'écoulement telles qu'on peut injecter aisément au moyen d'une aiguille fine ayant un diamètre de 0,3 à 0,5 un, un matériau contenant jusqu'à 10 Z de collagène en poids/volume. Cette possibilité représente une augmentation de 35 Z par rapport aux produits antérieurs les plus concentrés (6,5 %). Ainsi, les compositions selon l'invention sont particulièrement appropriées pour être utilisées comme matériaux de comblements, soit pour réaliser des comblements de tissus mous, ou des comblements osseux pour la reconstruction osseuse. Dans ces applications, il est évident que toute augmentation de la concentration en substance active augmente de facto la durée de vie de l'implant et l'efficacité du comblement. La composition selon L'invention conjugue ainsi les propriétés biologiques du collagène, sous sa forme atélocollagène, à celles des autres substances éventuellement mises en oeuvre (polysaccharides co-réticulés avec l'atélocollagène, substances actives en solution ou en suspension dans les sphères, molécules greffées à leur surface). Ainsi, les compositions selon L'invention possèdent un vaste champ d'application en tant que système de vectorisation de substances actives. Cette forme galénique est particulièrement intéressante puisqu'elle permet, selon les utilisations - l'optimisation thérapeutique de molécules actives par libération dans l'organisme de façon contrôlée, ciblage des tissus ou organes visés, protection de L'actif ; - l'accès par voie percutanée à des sites habituellement accessibles uniquement par voie chirurgicale (site osseux par exemple), ce qui limite le traumatisme subi par le patient et les coûts et durée d'hospitalisation. Il est bien entendu que l'on peut également envisager un certain nombre d'applications dans lesquelles peuvent être mises à profit à la fois la fonction de comblement et l'utilisation d'une forme galénique particulièrement avantageuse. La composition selon L'invention est particulièrement adaptée à l'utilisation en tant que vecteur dans la mesure où sa dégradation ne donne pas naissance à des résidus pouvant provoquer des réactions indésirables. Ceci constitue un avantage majeur par rapport à certains polymères synthétiques de la technique antérieure. La dégradation des microcapsules peut être modulée dans de très larges limites d'une part par un degré de déréticulation variable de l'atélocollagène par voie chimique ou enzymatique ; et d'autre part en réglant le taux de réticulation interfaciale. On peut ainsi régler la vitesse de résorbabilité depuis une vitesse rapide à une stabilité supérieure à celle obtenue avec des matériaux réticulés au glutaraldéhyde, tout en évitant les inconvénients liés à la toxicité de cet agent. On multiplie ainsi le champ d'application des compositions selon l'invention, en jouant sur la durée de vie de la composition, en particulier sous forme d'implant, selon qu'elle est destinée à subsister le plus longtemps possible au niveau du site d'implantation ou être résorbée et remplacée plus ou moins rapidement par les tissus de l'hôte ; et la cinétique de libération de l'actif. On comprend ainsi que la présente invention fournit une solution technique présentant des avantages techniques déterminant par rapport à L'état de la technique antérieure. D'autres buts, caractéristiques et avantages de l'inven- tion apparaîtront clairement à la lumière de la description explicative faite en référence à plusieurs exemples de réalisation de la présente invention donnée simplement à titre d'illustration et qui ne saurait en aucune façon limiter la portée de l'invention. Les exemples font cependant partie intégrante de L'invention et l'homme de l'art appréciera à leur lecture, les caractéristiques nouvelles générales qui en résultent. Dans les exemples, tous les pourcentages sont donnés en poids, sauf indication contraire. Exemple 1 : Suspension de microcapsules d'atélocollagène de 20 à 50 pm dans un gel d'atélocollagène Cette suspension constitue un produit destiné à assurer une fonction de comblement, des tissus mous en particulier. a) Préparation de l'atélocollagène par traitement à la pepsine La peau de veau fra;chement abattu est soumise à épilation chimique dans un bain contenant 3 Z de sulfure de sodium et 4 Z de chaux, la proportion étant de 100 g de peau pour 200 ml de solution. Le derme est alors isolé du reste de la peau par une opération de refendage grâce à une scie tournante à ruban. Le tissu obtenu est broyé et extrudé à travers une grille comportant des trous de 4 mm. Le broyat est dispersé dans une solution d'acide acétique 0,5 M contenant la pepsine dans les proportions de 1 g d'enzyme pour 10 g de collagène sec, le pH du mélange étant ajusté si nécessaire pour obtenir un pH compris entre 2 et 3. Après agitation, le mélange est laissé en incubation pendant 36 h à 100C. Après filtration, le collagène est précipité par addition de NaCI 0,7 M. Après agitation et incubation (4 h), les fibres précipitées sont récupérées par centrifugation (14 000 tr/min). Le surnageant est éliminé et la pepsine est inactivée par dispersion du culot dans un tampon Tris 0,05 M - NaCI 0,15 M dont le pH est ajusté, après dispersion des fibres, à 8,5.Après 3 jours d'incubation à 100C, la dispersion est dialysée contre de l'eau désionisée et stérile à l'aide de membranes de dialyse, de préférence formées par des boyaux dont le seuil de coupure est compris entre 6 000 et 8 000 daltons. b) Préparation de la solution d'atélocoîîagène en milieu tamponné à pH 8-8,2 L'atélocolîagène provenant des boyaux de dialyse est diluée par une solution de bicarbonate de sodium de volume et de concentration tels que les concentrations finales soient les suivantes - Atélocollagène 1 Z - Bicarbonate de sodium anhydre 4 Z Il est vérifié que le pH de la solution obtenue est bien compris entre 8 et 8,2. On prépare 1 kg de cette solution. c) Préparation de L'agent de réticulation 100 g de chlorure de téréphtaloyle sont ajoutés à 4 1 d'un solvant hydrophobe, préférentiellement des esters d'acides gras choisis parmi ceux habituellement administrables par voie parentérale (triglycérides, oléate d'éthyle par exemple) ou dépourvus de propriétés toxiques (myristate d'isopropyle, cocoate d'éthyle-2-hexyle par exemple). L'ensemble est agité par agitation mécanique. d) Emulsification 3 l du solvant hydrophobe choisi selon les critères cités au-dessus sont introduits dans un récipient. La solution d'atélocollagène tamponnée préparée précédemment est ajoutée sous agitation à l'Ultra Turax (R) tournant à 7 200 tr/min. e) Réticulation La solution d'agent réticulant est ajoutée à l'émulsion obtenue. L'agitation est maintenue pendant 30 min. On obtient ainsi des microcapsules. f) Lavages Trois lavages sont effectués par 10 l du solvant hydrophobe et les msaxepsules sont recueillies par décantation à L'aide d'une décanteuse Robatel tournant à 1 000 tr/min. Cinq à huit lavages à L'méthanol (15 à 20 l au total) sont effectués de la même façon, suivis de trois à cinq lavages à l'eau désionisée et stérile. g) Lyophilisation On procède à une lyophilisation de manière classique du produit lavé contenant les microcapsules. h) Stérilisation Après conditionnement des sphères sèches sous emballage scellé, les microcapsules sont stérilisées par exposition au rayonnement gamma (25 kGy). i) Préparation du milieu de suspension L'atélocollagène est déréticulé par traitement à la soude dans les conditions exposées ci-dessous. Après épilation, refendage et broyage des peaux tels que décrits en a), le broyat est soumis à deux lavages au tampon phosphate pH 7,8 (21,7 g/l de Na2HPO4 et 0,78 g/L de KH2PO4) puis à deux lavages à L'eau désionisée et stérile. Le broyat est alors mis en contact pendant huit jours avec une solution de soude à raison de 1 kg de broyat pour 4 l- de solution de concentration telle que la quantité finale de soude soit de 8 Z (p/v). A L'issue de ce traitement, l'atélocollagène est précipité par addition d'acide chlorydrique concentré jusqu'à l'obtention d'un pH compris entre 2 et 2,5. La suspension obtenue est introduite dans des boudins de dialyse (seuil de coupure compris entre 6 000 et 8 000 daltons) et dialysée contre de L'eau stérile et désionisée. L'atélocollagène obtenu est ensuite lyophilisé, stérilisé par rayonnement gamma et mis en solution dans des conditions sté riles. Le pH et l'osmolarité de La solution sont ajustés par utililisation d'un tampon phosphate (mélange de phosphates de sodium et/ ou de potassium mono- et disodique) ou d'un mélange tampon phosphate et chlorure de sodium de façon à obtenir un pH compris entre 6,8 et 7,5 et une pression osmotique comprise entre 260 et 320 mOsm/l H2O. Exemple de composition du milieu de suspension - Atélocollagène 1 % - Na2HPO4 0,02 M - NaCl.........................0,13 NaCl 0,13 M - pH 7,3 j) Mise en suspension Les microcapsules sont mises en suspensions dans le milieu de suspension d'atélocollagène obtenu à l'étape i) dans des conditions stériles à raison de 100 mg de sphères sèches par ml de milieu de suspension. La suspension est agitée de façon à obtenir un mélange parfaitement homogène. Le pH du mélange est vérifié. k) Préparation des seringues Le mélange est introduit dans des conditions stériles, dans des seringues de 1 ml munies d'un embout de type luer-lock et d'aiguilles de diamètre de 0,3 à 0,5 mm. I) Evaluation du produit obtenu * Stabilité thermique par analyse en Calorimétrie Différentielle Programmée : Les paramètres enregistrés sur les microcapsules après lyophilisation sont les suivants - température de début de dénaturation : 650C - température de pic de dénaturation : 72,60C - température de fin de dénaturation : 80 0C Ces valeurs sont particulièrement élevées et sont du même ordre de grandeur qu'avec les produits obtenus par réticulation au glutaraldéhyde par exemple. * Evaluation in vivo Les essais ont été réalisés sur des rats Wistar femelles de 180 à 200 g. Le matériau est implanté sur le dos des rats, en position sous-cutanée. Chaque site d'implantation (2 par rat) reçoit environ 0,1 ml de la suspension. Les biopsies et les contrôles histologiques effectués après 1 et 7 jours d'implantation montrent - un pouvoir de comblement important - une parfaite biocompatibilité - une absence totale de dégradation de L'implant. Ces résultats assurent à L'implant une stabilité à long terme particulièrement élevée. EXEMPLE 2 : Suspension de microcapsules d'atélocollagène et de chondroitine-4-sulfate de 200 un environ contenant des granules d'hydroxyapatite dans un gel d'atéîocollagène et de chondroitine-4sulfate Dans cet exemple, des granules d'hydroxyapatite (minéral de composition chimique proche du minéral osseux et utilisé pour les reconstructions osseuses) sont incorporés dans des microcapsules. Ce système permet de véhiculer les granules d'hydroxyapatite et les rend injectables à travers un trocard. Elles pourront ainsi être implantées en site osseux par voie percutanée. a) Préparation de l'atéîocollagène par traitement à la soude Cette étape est réalisée dans les mêmes conditions que celles décrites pour l'exemple 1, paragraphe i). b) Préparation de la chondroitine-4-sulfate Des cloisons nasales d'agneau débarrassées des tissus musculaires et adipeux sont hachés et broyés par extrusion à travers une grille comportant des trous de 4 mm ; le broyat est placé pendant 24 heures à une température de 6 0C dans un tampon de chlorure de potassium (11,8 g/l de KCL ; 78,8 mg/l de cystéine, 180 mg/l d'EDTA) renfermant 1 Z de papaine "MERCI". La proportion étant de 130 g de broyat pour 1 I de tampon. Le surnageant est séparé du culot par centrifugation en continu à L'aide d'une décanteuse tournant à 4 000 tr/min. Au surnageant sont alors ajoutés 40 g/l d'acide trichloracétique. Le précipité est éliminé par centrifugation en continu selon la technique précédente. Le surnageant est neutralisé à l'aide de soude en pastilles. Le mélange est alors dialysé contre de l'eau désionisée et stérile à l'aide de boyaux dont le seuil de coupure est compris entre 6 et 8 000 daltons. La solution dialysée est lyophilisée. La chondroitine-4-sulfate est obtenue à L'état sec. c) Préparation de la solution d'atélocollagène et de chondroitine4-sulfate dans un milieu tamponné à pH 8,9 L'atélocollagène sous forme de fibres provenant des boyaux de dialyse est dilué par une solution contenant du chondroitine-4-sulfate et du carbonate de sodium de volume et de concentration tels que les concentrations finales soient les suivantes - Atélocoîlagène : 1,6 Z - Chondroitine-4-sulfate : 0,6 Z - Carbonate de sodium anhydre : 4,8 Z Le pH de l'ensemble est ajusté à 8,9 par L'acide chlorydrique concentré. On prépare 1 kg de cette solution. d) Incorporation de l'hydroxyapatite L'hydroxyapatite sous forme de granules sphériques de 50 un de diamètre environ est incorporée dans la préparation précédemment décrite à raison de 5 Z (p/v). e) Préparation de L'agent de réticulation 180 g de chlorure de téréphtaloyle sont ajoutés à 4 l de myristate d'isopropyle. L'ensemble est agité par agitation mécanique. f) Emulsification 150 ml de Span 85 (ICI Company) sont mélangés à 3 l de myristate d'isopropyle. Dans le mélange agité mécaniquement est versée la solution collagénique contenant L'hydroxyapatite. L'ensemble est agité quelques minutes pour obtenir l'émulsion. g) Réticulation La solution d'agent réticulant est ajoutée à l'émulsion obtenue. L'agitation est maintenue pendant 30 minutes. On obtient ainsi les microcapsules contenant les granulés d'hydroxyapatite. h) Lavages Les microcapsules sont lavées dans les mêmes conditions que celles décrites dans L'exemple 1. i) Préparation du milieu de suspension L'atélocollagène provenant des boyaux de dialyse est dilué par une solution de chondroitine-4-sulfate de volume et de concentration tels que les concentrations finales soient les suivantes : - Atélocollagène 0,8 Z - Chondroitine-4-sulfate 0,2 Z Le mélange est amené à pH 8. j) Mise en suspension des microcapsules Les microcapsules sont mises en suspension dans le milieu décrit ci-dessus dans des proportions telles que dans le mélange final 90 Z de L'ensemble atélocollagène - chondroi"tine-4-suîfate provienne des microcapsules et 10 Z provienne du milieu de suspension. On obtient ainsi une composition selon L'invention qui peut être utilisée telle quelle ou être traitée comme décrit ciaprès. k) Lyophilisation On lyophilise la composition obtenue à l'étape j de manière classique. I) Stérilisation Mêmes conditions que l'exemple 1. m) Réhydratation en milieu tamponné Le lyophilisat est mis en suspension dans des conditions stériles à raison de 500 mg de lyophilisat par ml de tampon phosphate 0,1 M. Le pH du tampon phosphate est fixé de façon à ce que le pH du mélange soit compris entre 7 et 7,3. n) Préparation des seringues Le mélange est introduit, dans des conditions stériles, dans des seringues de 5 ml munies d'aiguilles de 1,5 mm de diamètre. REVENDICATIONS 1. Composition à base de collagène, aisément injectable, caractérisée en ce qu'elle comprend des microcapsules d'atélocollagène ou d'un mélange d'atéîocollagène et d'un polysaccharide, en particulier un glycosaminoglycanne, en suspension dans une solution support biocompatible visqueuse, de préférence l'ensemble des microcapsules et de la solution support visqueuse ayant une viscosité permettant l'injection de ladite composition, en particulier sous la forme d'un fil continu à la sortie d'une aiguille. 2. Composition selon la revendication 1, caractérisée en ce que la solution support comprend au moins une substance protéique par exemple l'atélocollagène, et/ou une substance polysaccharidique. 3. Composition selon la revendication 1 ou 2, caractérisée en ce que La solution support comprend une substance protéique choisie parmi l'atélocoîlagène obtenu de préférence par traitement chimique notamment à la soude. 4. Composition selon l'une des revendications 1 à 3, caractérisée en ce que l'atélocollagène des microcapsules est déréticulé avec un taux de déréticulation adapté à L'application souhaitée. 5. Composition selon L'une des revendications 2 à 4, caractérisée en ce que la substance polysaccharidique de la solution support est choisie parmi un glycosaminoglycanne, un alginate, un dextran, une cellulose ou un dérivé de cellulose, une gomme xanthane, une gomme arabique et leur(s) mélange(s). 6. Composition selon L'une des revendications 1 à 5, caractérisée en ce que les microcapsules sont réalisées à partir d'atélocollagène ou d'un mélange d'atélocollagène et de polysaccharide réticulés, le polysaccharide étant de préférence choisi parmi un glycosaminoglycanne de structure choisi parmi le groupe consistant de chondroitine-4-sulfate, de chondroitine-6-sulfate, de dermatane-sulfate, d'héparane-sulfate, de kératane-sulfate, ainsi que d'héparine et ses dérivés en particulier des héparines de bas poids moléculaire ayant un poids moléculaire compris entre environ 2 000 et environ 10 000, et un polyholoside, en particulier le dextran. 7. Composition selon L'une des revendications 1 à 6, caractérisée en ce que la proportion relative en poids/volume des microcapsules par rapport à la solution support est comprise entre 0,5 et 15 Z en poids de microcapsules par rapport au volume de la solution support. 8. Composition selon L'une des revendications 1 à 7, caractérisée en ce que la proportion en poids dans les microcapsules de polysacharrides par rapport à l'atélocoîlagène est comprise entre 10 et 70 %. 9. Composition selon L'une des revendications 1 à 8, caractérisée en ce que les microcapsules contiennent au moins une substance active, soit encapsulée à l'intérieur des microcapsules, soit dans La masse des parois, soit greffée en surface interne et/ ou externe, cette substance active étant de préférence une substance biologiquement, cosmétiquement ou pharmaceutiquement active. 10. Composition selon L'une des revendications précédentes, caractérisée en ce que la dimension des microcapsules est inférieure à environ 500 pn. 11. Composition selon l'une des revendications 1 à 10, caractérisée en ce que les microcapsules sont réalisées à partir dJatélocollagène ou d'un mélange d'atélocollagène et d'un glycosaminoglycanne, en particulier du chondroitine-4-sulfate, et contiennent des granules d'hydroxyapatite ; et La solution support est réalisée à partir d'un gel d'atélocollagène éventuellement mélangé avec un glycosaminoglycanne, en particulier le chondroitine-4-sulfate. 12. Utilisation de la composition telle que définie selon L'une quelconques des revendications 1 à 11, comme agent vecteur de substance active, en particulier de substance biologiquement, cosmétiquement ou pharmaceutiquement active. 13. Utilisation de la composition selon l'une quelconque des revendications 1 à 11, comme matériau de comblement, en particulier de tissus mous ou de tissus osseux, en particulier avec une stabilité in vivo au moins égale à celle des matériaux collagéniques traités au glutaraldéhyde. 14. Composition pharmaceutique, caractérisée en ce qu'elle comprend une composition à base de collagène telle que définie à l'une quelconque des revendications 1 à 11. 15. Matériau de comblement, caractérisé en ce qu'il a été préparé à partir d'une composition à base de collagène, telle que définie à L'une quelconque des revendications 1 à 11.